【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
亜鉛系めっき鋼板またはアルミニウム系めっき鋼板の表面に、Ｐ、Ｚｎまたは／およびＡｌ、およびＯを含有する非晶質化合物層と、その上層のヒドラジン誘導体で変性したエポキシ基含有樹脂をマトリックスとする有機樹脂マトリックス層とで構成される、皮膜厚が０．０２〜５μｍの表面処理皮膜を有することを特徴とする耐白錆性に優れた表面処理鋼板。
【請求項２】
表面処理皮膜が、さらにシラン化合物を含有することを特徴とする請求項１に記載の耐白錆性に優れた表面処理鋼板。
【請求項３】
表面処理皮膜が、Ｐ、Ｚｎまたは／およびＡｌ、およびＯを含む析出化合物を含有することを特徴とする請求項１または２に記載の耐白錆性に優れた表面処理鋼板。
【請求項４】
表面処理皮膜が、Ｐ、Ｚｎまたは／およびＡｌ、ＳｉおよびＯを含む析出化合物を含有することを特徴とする請求項１〜３のいずれかに記載の耐白錆性に優れた表面処理鋼板。
【請求項５】
亜鉛系めっき鋼板の表面に表面処理皮膜を有する表面処理鋼板であって、非晶質化合物層中のＺｎとＰのモル比[Ｚｎ]／［Ｐ］が０．９〜１．４であることを特徴とする請求項１〜４のいずれかに記載の耐白錆性に優れた表面処理鋼板。
【請求項６】
亜鉛系めっき鋼板の表面に表面処理皮膜を有する表面処理鋼板であって、表面処理皮膜が含有する析出化合物中のＺｎとＰのモル比[Ｚｎ]／［Ｐ］が０．９〜１．４であることを特徴とする請求項３〜５のいずれかに記載の耐白錆性に優れた表面処理鋼板。
【請求項７】
亜鉛系めっき鋼板の表面に表面処理皮膜を有する表面処理鋼板であって、表面処理皮膜が含有する析出化合物中のＺｎとＰのモル比[Ｚｎ]／［Ｐ］が１．０未満であることを特徴とする請求項３〜５のいずれかに記載の耐白錆性に優れた表面処理鋼板。
【請求項８】
表面処理皮膜がさらに、非クロム系防錆添加剤を、有機樹脂の固形分１００重量部に対して固形分で０．１〜５０重量部含有することを特徴とする請求項１〜７のいずれかに記載の耐白錆性に優れた表面処理鋼板。
【請求項９】
表面処理皮膜が非クロム系防錆添加剤として、下記（ｅ1）〜（ｅ5）の群の中から選ばれる１つ以上の防錆添加剤を含有することを特徴とする請求項８に記載の耐白錆性に優れた表面処理鋼板。
（ｅ1）酸化ケイ素
（ｅ2）カルシウム化合物
（ｅ3）難溶性リン酸化合物
（ｅ4）モリブデン酸化合物
（ｅ5）トリアゾール類、チオール類、チアジアゾール類、チアゾール類、チウラム類の中から選ばれる１種以上の、Ｓ原子を含有する有機化合物
【請求項１０】
表面処理皮膜が、非クロム系防錆添加剤としてカルシウムイオン交換シリカを含有することを特徴とする請求項９に記載の耐白錆性に優れた表面処理鋼板。
【請求項１１】
表面処理皮膜がさらに、固形潤滑剤を、有機樹脂の固形分１００重量部に対して固形分で１〜５０重量部含有することを特徴とする請求項１〜１０のいずれかに記載の耐白錆性に優れた表面処理鋼板。
【請求項１２】
請求項１〜１１のいずれかに記載の表面処理鋼板の皮膜厚を０．０２μｍ以上５μｍ未満とした表面処理皮膜の上層に、さらに皮膜厚が０．０２μｍ以上５μｍ未満の有機樹脂皮膜を有し、該有機樹脂皮膜と前記表面処理皮膜の合計の皮膜厚が５μｍ以下であることを特徴とする耐白錆性に優れた表面処理鋼板。
【手続補正２】
【補正対象書類名】明細書
【補正対象項目名】発明の名称
【補正方法】変更
【補正の内容】
【発明の名称】耐白錆性に優れた表面処理鋼板
【手続補正３】
【補正対象書類名】明細書
【補正対象項目名】０００１
【補正方法】変更
【補正の内容】
【０００１】
本発明は、自動車、家電、建材用途に最適な表面処理鋼板であって、特に表面処理鋼板の製造時および表面処理皮膜中にクロムを全く含まない環境適応型表面処理鋼板に関するものである。
【手続補正４】
【補正対象書類名】明細書
【補正対象項目名】００１７
【補正方法】変更
【補正の内容】
【００１７】
本発明は、このような知見に基づきなされたもので、その特徴は以下のとおりである。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】変更
【補正の内容】
【００２５】
［1］亜鉛系めっき鋼板またはアルミニウム系めっき鋼板の表面に、Ｐ、Ｚｎまたは／およびＡｌ、およびＯを含有する非晶質化合物層と、その上層のヒドラジン誘導体で変性したエポキシ基含有樹脂をマトリックスとする有機樹脂マトリックス層とで構成される、皮膜厚が０．０２〜５μｍの表面処理皮膜を有することを特徴とする耐白錆性に優れた表面処理鋼板。
［2］上記［1］の表面処理鋼板において、表面処理皮膜が、さらにシラン化合物を含有することを特徴とする耐白錆性に優れた表面処理鋼板。
［3］上記［1］または［2］の表面処理鋼板において、表面処理皮膜が、Ｐ、Ｚｎまたは／およびＡｌ、およびＯを含む析出化合物を含有することを特徴とする耐白錆性に優れた表面処理鋼板。
【手続補正１３】
【補正対象書類名】明細書
【補正対象項目名】００２６
【補正方法】変更
【補正の内容】
【００２６】
［4］上記［1］〜［3］のいずれかの表面処理鋼板において、表面処理皮膜が、Ｐ、Ｚｎまたは／およびＡｌ、ＳｉおよびＯを含む析出化合物を含有することを特徴とする耐白錆性に優れた表面処理鋼板。
［5］上記［1］〜［4］のいずれかの表面処理鋼板において、亜鉛系めっき鋼板の表面に表面処理皮膜を有する表面処理鋼板であって、非晶質化合物層中のＺｎとＰのモル比[Ｚｎ]／［Ｐ］が０．９〜１．４であることを特徴とする耐白錆性に優れた表面処理鋼板。
［6］上記［3］〜［5］のいずれかの表面処理鋼板において、亜鉛系めっき鋼板の表面に表面処理皮膜を有する表面処理鋼板であって、表面処理皮膜が含有する析出化合物中のＺｎとＰのモル比[Ｚｎ]／［Ｐ］が０．９〜１．４であることを特徴とする耐白錆性に優れた表面処理鋼板。
【手続補正１４】
【補正対象書類名】明細書
【補正対象項目名】００２７
【補正方法】変更
【補正の内容】
【００２７】
［7］ 上記［3］〜［5］のいずれかの表面処理鋼板において、亜鉛系めっき鋼板の表面に表面処理皮膜を有する表面処理鋼板であって、表面処理皮膜が含有する析出化合物中のＺｎとＰのモル比[Ｚｎ]／［Ｐ］が１．０未満であることを特徴とする耐白錆性に優れた表面処理鋼板。
［8］上記［1］〜［7］のいずれかの表面処理鋼板において、表面処理皮膜がさらに、非クロム系防錆添加剤を、有機樹脂の固形分１００重量部に対して固形分で０．１〜５０重量部含有することを特徴とする耐白錆性に優れた表面処理鋼板。
【手続補正１５】
【補正対象書類名】明細書
【補正対象項目名】００２８
【補正方法】変更
【補正の内容】
【００２８】
［9］上記［8］の表面処理鋼板において、表面処理皮膜が非クロム系防錆添加剤として、下記（ｅ1）〜（ｅ5）の群の中から選ばれる１つ以上の防錆添加剤を含有することを特徴とする耐白錆性に優れた表面処理鋼板。
（ｅ1）酸化ケイ素
（ｅ2）カルシウム化合物
（ｅ3）難溶性リン酸化合物
（ｅ4）モリブデン酸化合物
（ｅ5）トリアゾール類、チオール類、チアジアゾール類、チアゾール類、チウラム類の中から選ばれる１種以上の、Ｓ原子を含有する有機化合物
【手続補正１６】
【補正対象書類名】明細書
【補正対象項目名】００２９
【補正方法】変更
【補正の内容】
【００２９】
［10］上記［9］の表面処理鋼板において、表面処理皮膜が、非クロム系防錆添加剤としてカルシウムイオン交換シリカを含有することを特徴とする耐白錆性に優れた表面処理鋼板。
［11］上記［1］〜［10］のいずれかの表面処理鋼板において、表面処理皮膜がさらに、固形潤滑剤を、有機樹脂の固形分１００重量部に対して固形分で１〜５０重量部含有することを特徴とする耐白錆性に優れた表面処理鋼板。
［12］上記［1］〜［11］のいずれかの表面処理鋼板の皮膜厚を０．０２μｍ以上５μｍ未満とした表面処理皮膜の上層に、さらに皮膜厚が０．０２μｍ以上５μｍ未満の有機樹脂皮膜を有し、該有機樹脂皮膜と前記表面処理皮膜の合計の皮膜厚が５μｍ以下であることを特徴とする耐白錆性に優れた表面処理鋼板。
【手続補正１７】
【補正対象書類名】明細書
【補正対象項目名】００３０
【補正方法】削除
【補正の内容】
【手続補正１８】
【補正対象書類名】明細書
【補正対象項目名】００８５
【補正方法】変更
【補正の内容】
【００８５】
表面処理組成物には、耐食性向上を目的として、必要に応じて非クロム系防錆添加剤を配合することができる。表面処理組成物中にこのような非クロム系防錆添加剤を配合することにより、特に優れた防食性能（自己補修性）を得ることができる。
この非クロム系防錆添加剤は、特に下記（ｅ1）〜（ｅ5）の群の中から選ばれる１つ以上を用いることが好ましい。
（ｅ1）酸化ケイ素
（ｅ2）カルシウム化合物
（ｅ3）難溶性リン酸化合物
（ｅ4）モリブデン酸化合物
（ｅ5）トリアゾール類、チオール類、チアジアゾール類、チアゾール類、チウラム類の中から選ばれる１種以上の、Ｓ原子を含有する有機化合物
これら（ｅ1）〜（ｅ5）の非クロム系防錆添加剤の詳細及び防食機構は以下の通りである。
【手続補正１９】
【補正対象書類名】明細書
【補正対象項目名】０１１７
【補正方法】変更
【補正の内容】
【０１１７】
［6］  上記［5］の製造方法において、表面処理組成物が非クロム系防錆添加剤として、下記（ｅ1）〜（ｅ5）の群の中から選ばれる１つ以上の防錆添加剤を含有することを特徴とする耐白錆性に優れた表面処理鋼板の製造方法。
（ｅ1）酸化ケイ素
（ｅ2）カルシウム化合物
（ｅ3）難溶性リン酸化合物
（ｅ4）モリブデン酸化合物
（ｅ5）トリアゾール類、チオール類、チアジアゾール類、チアゾール類、チウラム類の中から選ばれる１種以上の、Ｓ原子を含有する有機化合物
【手続補正２０】
【補正対象書類名】図面
【補正対象項目名】図１
【補正方法】変更
【補正の内容】
【図１】
2005206947.tif 000001
【手続補正２１】
【補正対象書類名】図面
【補正対象項目名】図２
【補正方法】変更
【補正の内容】
【図２】
2005206947.tif 000002
【手続補正２２】
【補正対象書類名】図面
【補正対象項目名】図４
【補正方法】変更
【補正の内容】
【図４】
2005206947.tif 000003
【手続補正２３】
【補正対象書類名】図面
【補正対象項目名】図６
【補正方法】変更
【補正の内容】
【図６】
2005206947.tif 000004